СОСТАВ ЦЕМЕНТНОЙ ОБОЛОЧКИ ДЛЯ КРУПНОГО ЗАПОЛНИТЕЛЯ
COARSE AGGREGATE CEMENT LINING COMPOSITION

Изобретение относится к области производства крупных заполнителей для бетонов.
Известен состав цементной оболочки для крупного заполнителя, включающий, мас.%: портландцемент 65,0-68,0; мочевину 0,7-1,3; казеиновый клей 3,5-7,0; воду 24,0-27,0 [1].
Задача изобретения состоит в повышении адгезии цементной оболочки к поверхности крупного заполнителя.
Технический результат достигается тем, что состав цементной оболочки для крупного заполнителя, включающий портландцемент, мочевину, казеиновый клей, воду, дополнительно содержит карбоксиметилцеллюлозу и суперпластификатор C-3 при следующем соотношении компонентов, мас.%: портландцемент 65,0-67,0; мочевина 0,7-1,1; казеиновый клей 6,0-7,0; карбоксиметилцеллюлоза 0,03-0,04; суперпластификатор C-3 1,5-1,9; вода - остальное.
В таблице приведены варианты состава цементной оболочки для крупного заполнителя.
Таблица
Компоненты
Состав, мас.%:
1
2
3
Портландцемент
67,0
66,0
65,0
Мочевина
0,7
0,9
1,1
Казеиновый клей
6,0
6,5
7,0
Карбоксиметилцеллюлоза
0,03
0,035
0,04
Суперпластификатор C-3
1,9
1,7
1,5
Вода
Остальное
Остальное
Остальное
Компоненты (портландцемент, мочевину, казеиновый клей, карбоксиметилцеллюлозу, суперпластификатор C-3, воду) дозируют и смешивают. Подготовленным составом покрывают зерна крупного (фракции 20-40 мм и более) заполнителя, например природного щебня, керамзитового гравия, вспученного перлита, газолита и др. Для этого предварительно очищенные от загрязнений зерна заполнителя погружают в емкость с приготовленным составом. После обволакивания зерен заполнитель извлекают из емкости, укладывают в один слой на сетку и оставляют до затвердевания. Таким образом, на поверхности зерен заполнителя получают прочно удерживающуюся (прочность сцепления 0,3-1,5 МПа в зависимости от пористости заполнителя) цементную оболочку толщиной 0,2-2 мм.
Источник информации
1. А.С.СССР № 656997.